(57)【要約】【課題】接着剤部の分割不良の発生を効果的に抑制することができる接着剤部付き分割後半導体ウェハを提供する。【解決手段】本発明に係る接着剤部付き分割後半導体ウェハは、先ダイシング法により個々の半導体チップに分割されている分割後半導体ウェハと、前記分割後半導体ウェハの表面上に積層された接着剤部とを備え、前記接着剤部の前記分割後半導体ウェハ側とは反対側の表面において、前記接着剤部は、隣り合う前記半導体チップの隙間に対応する位置に凹部を有する。【選択図】図１
2018085483.tif 000002
【特許請求の範囲】
【請求項１】
先ダイシング法により個々の半導体チップに分割されている分割後半導体ウェハと、
前記分割後半導体ウェハの表面上に積層された接着剤部とを備え、
前記接着剤部の前記分割後半導体ウェハ側とは反対側の表面において、前記接着剤部は、隣り合う前記半導体チップの隙間に対応する位置に凹部を有する、接着剤部付き分割後半導体ウェハ。
【請求項２】
前記凹部が線状であり、
線状の前記凹部が、前記分割後半導体ウェハのダイシングラインに沿っている、請求項１に記載の接着剤部付き分割後半導体ウェハ。
【請求項３】
前記凹部の深さが３μｍ以上である、請求項１又は２に記載の接着剤部付き分割後半導体ウェハ。
【請求項４】
前記接着剤部は、前記分割後半導体ウェハの表面上とともに、隣り合う前記半導体チップの隙間にも配置されている、請求項１〜３のいずれか１項に記載の接着剤部付き分割後半導体ウェハ。
【請求項５】
前記分割後半導体ウェハの前記接着剤部側とは反対側の表面上に積層された表面保護部材をさらに備える、請求項１〜４のいずれか１項に記載の接着剤部付き分割後半導体ウェハ。
【請求項６】
先ダイシング法により個々の半導体チップに分割されている分割後半導体ウェハを用いて、前記分割後半導体ウェハの表面上に、インクジェット方式によって接着剤を塗布して、接着剤部を積層する第１の積層工程と、
前記接着剤部の前記分割後半導体ウェハ側とは反対の表面上に、粘着テープを積層する第２の積層工程と、
前記分割後半導体ウェハにおける前記個々の半導体チップに対応した大きさに、前記接着剤部を分割し、複数の接着剤部付き半導体チップを得る分割工程と、
前記接着剤部付き半導体チップを、前記粘着テープからピックアップして、前記接着剤部側から基板上に実装して、半導体装置を得る実装工程とを備え、
前記第１の積層工程において、前記接着剤部の前記分割後半導体ウェハ側とは反対側の表面において、前記接着剤部が、隣り合う前記半導体チップの隙間に対応する位置に凹部を有するように、前記接着剤部を形成する、半導体装置の製造方法。
【請求項７】
前記凹部が線状であり、
前記第１の積層工程において、線状の前記凹部が、前記分割後半導体ウェハのダイシングラインに沿うように、前記接着剤部を形成する、請求項６に記載の半導体装置の製造方法。
【請求項８】
前記凹部の深さを３μｍ以上にする、請求項６又は７に記載の半導体装置の製造方法。
【請求項９】
前記第１の積層工程において、前記接着剤部が、前記分割後半導体ウェハの表面上とともに、隣り合う前記半導体チップの隙間にも配置される、請求項６〜８のいずれか１項に記載の半導体装置の製造方法。
【請求項１０】
前記分割工程において、前記粘着テープを引きのばして、隣り合う前記半導体チップの隙間を拡張することにより、前記接着剤部を分割する、請求項９に記載の半導体装置の製造方法。
【請求項１１】
前記第１の積層工程に用いる前記分割後半導体ウェハの前記接着剤部が積層される側とは反対側の表面上に、表面保護部材が積層されており、
前記第２の積層工程後かつ前記分割工程前に、前記表面保護部材を剥離する剥離工程をさらに備える、請求項６〜１０のいずれか１項に記載の半導体装置の製造方法。
【請求項１２】
前記実装工程において、前記半導体チップのワイヤー結線を行う、請求項６〜１１のいずれか１項に記載の半導体装置の製造方法。
【発明の詳細な説明】
【技術分野】
【０００１】
本発明は、個々の半導体チップに分割されている分割後半導体ウェハと接着剤部とを備える接着剤部付き分割後半導体ウェハに関する。また、本発明は、上記接着剤部付き分割後半導体ウェハを用いる半導体装置の製造方法に関する。
【背景技術】
【０００２】
電気機器及び電子機器の小型化及び高性能化のために、より薄い半導体チップが要求されている。この要求に対応するために、種々の薄型加工方法が提案されている。より薄い半導体チップを製造する１つの方法として、半導体ウェハの表面側から個々の半導体チップの大きさに沿って所定の深さの溝をダイシングによって形成した後、半導体ウェハの裏面側から半導体ウェハを上記溝まで研削することで半導体ウェハを分割する半導体チップの製造方法が提案されている。このような、半導体ウェハを先にダイシングし、その後に研削する方法は、「先ダイシング法（Ｄｉｃｉｎｇ  Ｂｅｆｏｒｅ  Ｇｒｉｎｄｉｎｇ）」と呼ばれる。
【０００３】
特許文献１には、半導体ウェハの表面に素子を形成する工程と、素子形成の終了した半導体ウェハのダイシングラインまたはチップ分割ラインに沿って溝を形成する工程と、上記半導体ウェハの素子形成面に粘着性テープを貼り付ける工程と、上記半導体ウェハの素子形成面の裏面側を少なくとも上記溝に達する深さまで除去して上記半導体ウェハを個片化する工程と、個片化された半導体ウェハの裏面に接着剤を塗布する工程とを備える半導体装置の製造方法が開示されている。特許文献１に記載の半導体装置の製造方法は、個片化された半導体ウェハを、粘着性テープの剥離方向に対して、少なくとも２つの吸着エリアに分離された多孔質材により形成されたウェハ吸着部を備える保持テーブルに載置し、上記吸着エリアに対応して設けられた第１の吸引経路で吸引して吸着固定する工程と、上記粘着性テープの端部を引いて剥離する工程と、隣接する吸着エリア近傍の粘着性テープの一部が剥離されたときに、上記吸着エリアに対応する第２の吸引経路に切り換えて上記半導体ウェハを吸着固定する工程と、上記粘着性テープの剥離終了後に、上記保持テーブルと吸着コレットとを相対的に移動させ、ピックアップの対象となる半導体チップ上に上記吸着コレットを移動させる工程と、上記個々の半導体チップを上記吸着コレットで吸着してピックアップする工程とをさらに備える。
【０００４】
特許文献２には、孔が形成された半導体チップ用フィルム状接着剤が開示されている。また、特許文献２には、上記フィルム状接着剤を接着剤層とする半導体加工用接着シートに、チップ状に個片化した、または個片化の前処理を行った半導体ウエハを貼着する工程と、上記半導体加工用接着シートをエキスパンドする工程と、上記半導体チップ裏面に上記接着剤層を固着残存させて基材から剥離する工程と、上記半導体チップをダイパッド部上、または別の半導体チップ上に上記接着剤層を介して載置する工程とを備える半導体装置の製造方法が開示されている。
【先行技術文献】
【特許文献】
【０００５】
【特許文献１】特開２００８−２７０２８２号公報
【特許文献２】特開２０１２−２０９３８６号公報
【発明の概要】
【発明が解決しようとする課題】
【０００６】
特許文献１，２に記載のような従来の半導体装置の製造方法では、上記半導体チップの表面上に配置された上記接着剤又は上記接着剤層を分割する際に、上記接着剤又は上記接着剤層が均等に分割されず、分割不良が発生することがある。例えば、分割後に、一方の半導体チップにおける接着剤層の量が多くなり、他方の半導体チップにおける接着剤層の量が少なくなることがある。結果として、上記半導体チップの実装時に、接続不良が発生したり、基板上等に実装された半導体チップが傾いたりすることがある。また、半導体チップが傾くと、ワイヤー結線等の作業効率が低下したり、ワイヤーの接続信頼性が低下したりする。
【０００７】
本発明の目的は、接着剤部の分割不良の発生を効果的に抑制することができる接着剤部付き分割後半導体ウェハを提供することである。また、本発明は、上記接着剤部付き分割後半導体ウェハを用いる半導体装置の製造方法を提供することを目的とする。
【課題を解決するための手段】
【０００８】
本発明の広い局面によれば、先ダイシング法により個々の半導体チップに分割されている分割後半導体ウェハと、前記分割後半導体ウェハの表面上に積層された接着剤部とを備え、前記接着剤部の前記分割後半導体ウェハ側とは反対側の表面において、前記接着剤部は、隣り合う前記半導体チップの隙間に対応する位置に凹部を有する、接着剤部付き分割後半導体ウェハが提供される。
【０００９】
本発明に係る接着剤部付き分割後半導体ウェハのある特定の局面では、前記凹部が線状であり、線状の前記凹部が、前記分割後半導体ウェハのダイシングラインに沿っている。
【００１０】
本発明に係る接着剤部付き分割後半導体ウェハのある特定の局面では、前記凹部の深さが３μｍ以上である。
【００１１】
本発明に係る接着剤部付き分割後半導体ウェハのある特定の局面では、前記接着剤部は、前記分割後半導体ウェハの表面上とともに、隣り合う前記半導体チップの隙間にも配置される。
【００１２】
本発明に係る接着剤部付き分割後半導体ウェハのある特定の局面では、前記分割後半導体ウェハの前記接着剤部側とは反対側の表面上に積層された表面保護部材がさらに備えられる。
【００１３】
本発明の広い局面によれば、先ダイシング法により個々の半導体チップに分割されている分割後半導体ウェハを用いて、前記分割後半導体ウェハの表面上に、インクジェット方式によって接着剤を塗布して、接着剤部を積層する第１の積層工程と、前記接着剤部の前記分割後半導体ウェハ側とは反対の表面上に、粘着テープを積層する第２の積層工程と、前記分割後半導体ウェハにおける前記個々の半導体チップに対応した大きさに、前記接着剤部を分割し、複数の接着剤部付き半導体チップを得る分割工程と、前記接着剤部付き半導体チップを、前記粘着テープからピックアップして、前記接着剤部側から基板上に実装して、半導体装置を得る実装工程とを備え、前記第１の積層工程において、前記接着剤部の前記分割後半導体ウェハ側とは反対側の表面において、前記接着剤部が、隣り合う前記半導体チップの隙間に対応する位置に凹部を有するように、前記接着剤部を形成する、半導体装置の製造方法が提供される。
【００１４】
本発明に係る半導体装置の製造方法のある特定の局面では、前記凹部が線状であり、前記第１の積層工程において、線状の前記凹部が、前記分割後半導体ウェハのダイシングラインに沿うように、前記接着剤部を形成する。
【００１５】
本発明に係る半導体装置の製造方法のある特定の局面では、前記凹部の深さを３μｍ以上にする。
【００１６】
本発明に係る半導体装置の製造方法のある特定の局面では、前記第１の積層工程において、前記接着剤部が、前記分割後半導体ウェハの表面上とともに、隣り合う前記半導体チップの隙間にも配置される。
【００１７】
本発明に係る半導体装置の製造方法のある特定の局面では、前記分割工程において、前記粘着テープを引きのばして、隣り合う前記半導体チップの隙間を拡張することにより、前記接着剤部を分割する。
【００１８】
本発明に係る半導体装置の製造方法のある特定の局面では、前記第１の積層工程に用いる前記分割後半導体ウェハの前記接着剤部が積層される側とは反対側の表面上に、表面保護部材が積層されており、前記第２の積層工程後かつ前記分割工程前に、前記表面保護部材を剥離する剥離工程がさらに備えられる。
【００１９】
本発明に係る半導体装置の製造方法のある特定の局面では、前記実装工程において、前記半導体チップのワイヤー結線を行う。
【発明の効果】
【００２０】
本発明に係る接着剤部付き分割後半導体ウェハは、先ダイシング法により個々の半導体チップに分割されている分割後半導体ウェハと、上記分割後半導体ウェハの表面上に積層された接着剤部とを備え、上記接着剤部の上記分割後半導体ウェハ側とは反対側の表面において、上記接着剤部は、隣り合う上記半導体チップの隙間に対応する位置に凹部を有するので、接着剤部の分割不良の発生を効果的に抑制することができる。
【図面の簡単な説明】
【００２１】
【図１】図１は、本発明の一実施形態に係る接着剤部付き分割後半導体ウェハを模式的に示す断面図である。
【図２】図２（ａ）〜（ｄ）は、本発明の一実施形態に係る接着剤部付き分割後半導体ウェハを得る各工程の一例を説明するための断面図である。
【図３】図３（ａ）〜（ｃ）は、図１に示す接着剤部付き分割後半導体ウェハを用いて、本発明の一実施形態に係る半導体装置を得る各工程の一例を説明するための断面図である。
【図４】図４（ａ），（ｂ）は、図１に示す接着剤部付き分割後半導体ウェハを用いて、本発明の一実施形態に係る半導体装置を得る各工程の一例を説明するための断面図である。
【発明を実施するための形態】
【００２２】
以下、本発明を詳細に説明する。
【００２３】
本発明に係る接着剤部付き分割後半導体ウェハは、先ダイシング法により個々の半導体チップに分割されている分割後半導体ウェハと、上記分割後半導体ウェハの表面上に積層された接着剤部とを備える。本発明に係る接着剤部付き分割後半導体ウェハでは、上記接着剤部の上記分割後半導体ウェハ側とは反対側の表面において、上記接着剤部は、隣り合う上記半導体チップの隙間に対応する位置に凹部を有する。本発明に係る接着剤部付き分割後半導体ウェハの厚み方向において、上記半導体チップの隙間と上記凹部とが同じ位置にある。
【００２４】
本発明に係る半導体装置の製造方法は、先ダイシング法により個々の半導体チップに分割されている分割後半導体ウェハを用いて、上記分割後半導体ウェハの表面上に、インクジェット方式によって接着剤を塗布して、接着剤部を積層する第１の積層工程と、上記接着剤部の上記分割後半導体ウェハ側とは反対の表面上に、粘着テープを積層する第２の積層工程と、上記分割後半導体ウェハにおける上記個々の半導体チップに対応した大きさに、上記接着剤部を分割し、複数の接着剤部付き半導体チップを得る分割工程と、上記接着剤部付き半導体チップを、上記粘着テープからピックアップして、上記接着剤部側から基板上に実装して、半導体装置を得る実装工程とを備える。本発明に係る半導体装置の製造方法では、上記第１の積層工程において、上記接着剤部の上記分割後半導体ウェハ側とは反対側の表面において、上記接着剤部が、隣り合う前記半導体チップの隙間に対応する位置に凹部を有するように、上記接着剤部を形成する。
【００２５】
本発明に係る接着剤部付き分割後半導体ウェハ及び半導体装置の製造方法では、上記の構成が備えられているので、接着剤部の分割不良の発生を効果的に抑制することができる。
【００２６】
以下、図面を参照しつつ、本発明の具体的な実施形態を説明する。なお、以下の図面において、大きさ、厚み、及び形状等は、図示の便宜上、実際の大きさ、厚み、及び形状等と異なる場合がある。
【００２７】
図１は、本発明の一実施形態に係る接着剤部付き分割後半導体ウェハを模式的に示す断面図である。
【００２８】
図１に示すように、本実施形態に係る接着剤部付き分割後半導体ウェハ１は、表面保護部材２と、接着剤部３と、複数の半導体チップ４とを備える。
【００２９】
複数の半導体チップ４は、規則的に並んで配置されている。複数の半導体チップ４は、分割後半導体ウェハ１１の形態である。分割後半導体ウェハ１１は、複数の半導体チップ４の集合体である。半導体チップ４は、半導体ウェハが先ダイシング法により個々の半導体チップに分割された半導体チップである。
【００３０】
接着剤部付き分割後半導体ウェハ１では、分割後半導体ウェハ１１の一方の表面（第１の表面）１１ａ側に、表面保護部材２が配置されている。半導体チップ４の一方の表面（第１の表面）４ａ側に、表面保護部材２が配置されている。表面保護部材２は、複数の半導体チップ４のそれぞれに接しており、複数の半導体チップ４をばらばらにならないように保持している。
【００３１】
接着剤部付き分割後半導体ウェハ１では、分割後半導体ウェハ１１の他方の表面（第２の表面）１１ｂ側に、接着剤部３が配置されている。半導体チップ４の他方の表面（第２の表面）４ｂ側に、接着剤部３が配置されている。
【００３２】
表面保護部材２と接着剤部３との間に半導体チップ４が配置されている。接着剤部付き分割後半導体ウェハ１では、隣り合う半導体チップ４の間に隙間５が存在する。一般的に、先ダイシング法においては、半導体ウェハに溝を形成する際に、隙間が形成される。
【００３３】
本実施形態では、隣り合う上記半導体チップの隙間に、上記接着剤部は配置されていない。上記接着剤部は、上記分割後半導体ウェハの表面上とともに、隣り合う上記半導体チップの隙間にも配置されていることが好ましい。
【００３４】
接着剤部付き分割後半導体ウェハ１では、表面保護部材２及び接着剤部３の平面形状は、円形である。表面保護部材の径は、接着剤部の径と同じであってもよく、異なっていてもよい。接着剤部の径は、表面保護部材の径と同じであってもよく、異なっていてもよい。表面保護部材の径は、分割後半導体ウェハの径と同じであってもよく、異なっていてもよい。接着剤部の径は、分割後半導体ウェハの径と同じであってもよく、異なっていてもよい。表面保護部材及び接着剤部の平面形状は特に限定されず、円形であってもよく、円形とは異なる形状であってもよい。表面保護部材は、分割後半導体ウェハの一方の表面（第１の表面）側に配置されていてもよく、配置されていなくてもよい。表面保護部材は、半導体チップの一方の表面（第１の表面）側に配置されていてもよく、配置されていなくてもよい。但し、半導体チップの集合体の形態を維持するために、表面保護部材を用いることが好ましい。この表面保護部材は、例えば、先ダイシング法において、半導体ウェハの研磨前に、半導体ウェハに貼り合わせることができる。
【００３５】
接着剤部付き分割後半導体ウェハ１では、接着剤部３は、隣り合う半導体チップ４の隙間５に対応する位置に凹部６を有する。上記凹部は、線状であることが好ましい。線状の上記凹部が、上記分割後半導体ウェハのダイシングラインに沿っていることが好ましい。また、線状の上記凹部ののびる方向が、隣り合う上記半導体チップの隙間がのびる方向に沿っていることが好ましい。
【００３６】
次に、本発明に係る接着剤部付き分割後半導体ウェハの製造方法の一例を説明する。図２（ａ）〜（ｄ）は、本発明の一実施形態に係る接着剤部付き分割後半導体ウェハを得る各工程の一例を説明するための断面図である。
【００３７】
まず、図２（ａ）に示すように、半導体ウェハ１１Ａを用意する。図２（ａ）では、半導体ウェハ１１Ａは、分割前半導体ウェハである。半導体ウェハ１１Ａの平面形状は円形である。半導体ウェハ１１Ａの一方の表面（第１の表面）１１ａには、マトリックス状にストリートによって区画された各領域に、個々の半導体チップを構成するための回路が形成されている。
【００３８】
図２（ｂ）に示すように、用意した半導体ウェハ１１Ａを一方の表面（第１の表面）１１ａ側からダイシングする。ダイシングする際には、半導体ウェハ１１Ａの他方の表面（第２の表面）１１ｂ側まで切断しない。ダイシングの後、半導体ウェハ１１Ａは分断されていない。半導体ウェハ１１Ａの一方の表面（第１の表面）１１ａには、個々の半導体チップに分割するための切り込み１１ｃが形成されている。ダイシングは、例えば、高速回転するブレードを備えるダイシング装置等を用いて行われる。
【００３９】
図２（ｃ）に示すように、半導体ウェハ１１Ａの一方の表面（第１の表面）１１ａに、表面保護部材２を積層する。その後、半導体ウェハ１１Ａの他方の表面（第２の表面）１１ｂを研削し、半導体ウェハ１１Ａの厚みを薄くする。ここでは、半導体ウェハ１１Ａの他方の表面（第２の表面）１１ｂは、切り込み１１ｃ部分まで研削している。半導体ウェハ１１Ａの他方の表面（第２の表面）１１ｂは、切り込み１１ｃ部分まで研削することが好ましい。研削は、例えば研削磁石等を備えるグラインダ等の研削機を用いて行われる。研削時には、半導体ウェハ１１Ａの一方の表面（第１の表面）１１ａには表面保護部材２が貼り付けられているので、回路に研削屑が付着しない。また、研削後に半導体ウェハ１１Ａが個々の半導体チップに分割されても、複数の半導体チップがばらばらにならずに表面保護部材２に貼り付けられたままである。
【００４０】
図２（ｄ）に示すように、半導体ウェハ１１Ａの他方の表面（第２の表面）１１ｂに、接着剤部３を積層する。半導体チップ４の他方の表面（第２の表面）４ｂに、接着剤部３を積層する。隣り合う半導体チップ４の間には隙間５が存在する。接着剤部３が、隣り合う半導体チップ４の隙間５に対応する位置に凹部６を有するように、接着剤部３を形成する。このようにして、本発明の一実施形態に係る接着剤部付き分割後半導体ウェハ１を得ることができる。
【００４１】
接着剤部３を積層する方法としては、インクジェット方式によって接着剤を塗布する方法、凹部を有さない接着剤部を形成した後に、接着剤部に凹部を形成する方法、ディスペンサーによって接着剤を塗布する方法、及びスピンコートによって接着剤を塗布する方法等が挙げられる。接着剤部の凹部を効率的にかつより一層精度良く形成する観点からは、上記接着剤部を積層する方法は、インクジェット方式によって接着剤を塗布する方法であることが好ましい。インクジェット方式によって接着剤を塗布する方法では、インクジェット装置等によって上記接着剤を塗布した後、加熱又は光の照射により上記接着剤を硬化させてもよい。上記接着剤を硬化させることで、Ｂステージ化した上記接着剤部を形成してもよい。上記接着剤部は、上記接着剤を硬化させた硬化物であることが好ましい。上記接着剤部は、上記接着剤をＢステージ化させたＢステージ化物であることが好ましい。
【００４２】
次に、本発明に係る半導体装置の製造方法の一例を説明する。図３（ａ）〜（ｃ）は、図１に示す接着剤部付き分割後半導体ウェハを用いて、本発明の一実施形態に係る半導体装置を得る各工程の一例を説明するための断面図である。図４（ａ），（ｂ）は、図１に示す接着剤部付き分割後半導体ウェハを用いて、本発明の一実施形態に係る半導体装置を得る各工程の一例を説明するための断面図である。
【００４３】
図３（ａ）に示すように、接着剤部３の他方の表面（第２の表面）３ｂ側に、粘着テープ７を積層する。接着剤部３の一方の表面（第１の表面）３ａ側には、半導体チップ４が積層されている。接着剤部３は、半導体チップ４と粘着テープ７との間に配置されている。
【００４４】
接着剤部３は、凹部６を有する。上記接着剤部を積層する際には、上記凹部が線状であるように、上記接着剤部を形成することが好ましい。上記接着剤部を積層する際には、線状の上記凹部が、上記分割後半導体ウェハのダイシングラインに沿うように、上記接着剤部を形成することが好ましい。また、上記接着剤部を積層する際には、線状の上記凹部ののびる方向が、隣り合う上記半導体チップの隙間がのびる方向に沿うように、上記接着剤部を形成することが好ましい。隣り合う半導体チップ４の間に隙間５が存在する。上記接着剤部は、上記分割後半導体ウェハの表面上とともに、隣り合う上記半導体チップの隙間にも配置されることが好ましい。
【００４５】
粘着テープ７の平面形状は、円形である。粘着テープ７の径は、接着剤部３の径よりも大きいことが好ましい。粘着テープ７の径は、分割後半導体ウェハ１１の径よりも大きいことが好ましい。粘着テープの平面形状は特に限定されず、円形であってもよく、円形とは異なる形状であってもよい。
【００４６】
粘着テープ７の外周側面は、接着剤部３及び分割後半導体ウェハ１１の外周側面よりも外側に張り出している。粘着テープ７は、接着剤部３及び分割後半導体ウェハ１１の外周側面よりも側方に張り出している領域７Ｘを有する。
【００４７】
粘着テープ７の領域７Ｘは、リングフレームに貼り付けられる部分である。粘着テープ７の領域７Ｘをリングフレームに貼り付けることによって、接着剤部３付き半導体チップ４を粘着テープ７からピックアップする際に、接着剤部３、半導体チップ４、及び粘着テープ７を固定できる。
【００４８】
図３（ｂ）に示すように、粘着テープ７の領域７Ｘをリングフレーム２２に貼り付ける。粘着テープ７の領域７Ｘをリングフレーム２２に貼り付ける際には、ロール等を用いて、接着剤部３、半導体チップ４、及び粘着テープ７に皺が生じないように、接着剤部３、半導体チップ４、及び粘着テープ７を引きのばしながら、粘着テープ７の領域７Ｘをリングフレーム２２に貼り付けることが好ましい。
【００４９】
粘着テープ７の領域７Ｘをリングフレーム２２に貼り付けた後、図３（ｂ）に示すように、ステージ２１上に載せる。ステージ２１としては、ウェハ表面保護テープ剥がし機（例えば、タカトリ社製「ＡＴＭＲ−２３００」）等の装置に付属されるステージ等が挙げられる。
【００５０】
ステージ２１上に載せた後、図３（ｂ）に示すように、表面保護部材２を剥離する。上記表面保護部材を剥離する際に、剥離を容易にするために、上記表面保護部材を加熱等してもよい。但し、上記表面保護部材を加熱する際に、接着剤部が加熱等によって変質しないことが好ましい。
【００５１】
図３（ｃ）に示すように、個々の半導体チップ４に対応した大きさに、接着剤部３を分割する。接着剤部３を個々の半導体チップ４に対応した大きさに分割することで、複数の接着剤部３付き半導体チップ４を得ることができる。接着剤部３を分割する方法としては、粘着テープ７を引きのばして、隣り合う半導体チップ４の隙間５を拡張することにより分割する方法が好ましく、接着剤部３にレーザーを照射することにより分割する方法も好ましい。接着剤部の分割不良の発生をより一層効果的に抑制する観点からは、上記接着剤部を分割する方法としては、上記粘着テープを引きのばして、隣り合う上記半導体チップの隙間を拡張することにより分割する方法が好ましい。
【００５２】
接着剤部付き分割後半導体ウェハ１では、接着剤部３は、隣り合う半導体チップ４の隙間５に対応する位置に凹部６を有する。このため、粘着テープ７を引きのばして、隣り合う半導体チップ４の隙間５を拡張することにより分割する際に、接着剤部３は凹部６から分割される。凹部６は、分割開始時に、分割起点となる。凹部６は隣り合う半導体チップ４の隙間５に対応する位置に存在することから、接着剤部３は均等に分割され、隣り合う半導体チップ４間で接着剤部３の偏りが生じることをより一層防止することができる。さらに、凹部６は分割起点であるため、粘着テープ７を引きのばした際の応力が凹部６に集中し易くなり、より一層容易に接着剤部３を分割することができ、分割不良の発生をより一層効果的に抑制することができる。結果として、接着剤部３付き半導体チップ４の実装時に、接続不良の発生をより一層効果的に抑制することができる。
【００５３】
上記接着剤部が、上記分割後半導体ウェハの表面上とともに、隣り合う上記半導体チップの隙間にも配置されている場合には、上記半導体チップの側面に上記接着剤部を配置することができる。すなわち、半導体チップの側面にも接着剤部が配置された接着剤部付き半導体チップを得ることができる。
【００５４】
粘着テープ７を引きのばして、隣り合う半導体チップ４の隙間を拡張することにより分割する具体的な方法としては、例えば、リングフレーム２２を押し下げる方法、並びに、接着剤部３の下方から突き上げて、接着剤部３及び粘着テープ７に、中心から外側（径方向外側）に向かって力を付与する方法等が挙げられる。中心から外側（径方向外側）に向かう力の付与により、粘着テープ７が外側に向かって引っ張られ、それに呼応して接着剤部３にも外側に向かう力が付与され、接着剤部３が引きのばされる。接着剤部３及び粘着テープ７は、中心から外側（径方向外側）に向かって全体が引きのばされることが好ましく、中心から外側（径方向外側）に向かって全体が均一に引きのばされることが好ましい。
【００５５】
接着剤部３と粘着テープ７とを引きのばす前又は間に、接着剤部３を変質させてもよく、変質させなくてもよい。
【００５６】
次に、図４（ａ）に示すように、粘着テープ７から、接着剤部３付き半導体チップ４をピックアップする。接着剤部３付き半導体チップ４をピックアップする方法は特に限定されず、ダイボンダー（例えば、ファスフォードテクノロジ社製「ＤＢ８３０」）に付属されるピックアップ機構によりピックアップする方法等が挙げられる。
【００５７】
基板４１を用意しておき、図４（ｂ）に示すように、基板４１の一方の表面（第１の表面）４１ａ側に、ピックアップされた接着剤部３付き半導体チップ４を、接着剤部３側から実装する。このようにして、本発明に係る半導体装置を得ることができる。上記接着剤部付き半導体チップを実装する際に、上記半導体チップのワイヤー結線を行ってもよい。上記接着剤部付き半導体チップを実装する際に、上記半導体チップと上記基板とをワイヤーを用いて電気的に接続してもよい。上記ワイヤーの材質としては、金、銀、及び銅等が挙げられる。なお、接着剤部付き半導体チップにおいて、半導体チップの側面に接着剤部が配置されている場合には、半導体チップの側面にワイヤ−が接触し難くなるので、接続不良がより一層生じ難くなる。また、半導体チップは表面に回路を有していてもよい。半導体チップの回路の側面に接着剤部が配置されている場合には、回路の側面にワイヤーが接触し難くなるので、接続不良がより一層生じ難くなる。
【００５８】
接着剤部の分割不良の発生をより一層効果的に抑制する観点からは、上記凹部の深さは、好ましくは３μｍ以上、より好ましくは５μｍ以上であり、好ましくは３０μｍ以下、より好ましくは２５μｍ以下である。
【００５９】
以下、分割後半導体ウェハの他の詳細を説明する。
【００６０】
（分割後半導体ウェハ）
上記分割後半導体ウェハは、先ダイシング法により個々の半導体チップに分割されている。上記先ダイシング法により個々の半導体チップに分割する方法は特に限定されず、ブレードダイシング工程と研削工程とを組み合わせる方法、及びレーザーを用いたダイシング工程とエキスパンド工程とを組み合わせる方法等が挙げられる。
【００６１】
上記分割後半導体ウェハの材料としては、適宜の半導体材料を用いることができる。
【００６２】
（接着剤部）
上記接着剤部は、上記分割後半導体ウェハの表面上に、インクジェット方式によって上記接着剤を塗布して形成されることが好ましい。上記接着剤は、インクジェット装置を用いて塗布する際に液状であることが好ましく、２５℃で液状であることが好ましい。上記接着剤の２５℃及び１０ｒｐｍでの粘度は、好ましくは３ｍＰａ・ｓ以上、より好ましくは１６０ｍＰａ・ｓ以上であり、好ましくは２０００ｍＰａ・ｓ以下、より好ましくは１６００ｍＰａ・ｓ以下である。上記粘度が上記下限以上及び上記上限以下であると、上記接着剤部の厚み精度をより一層高めることができ、さらに、上記接着剤部におけるボイドの発生をより一層効果的に抑制することができる。さらに、上記粘度が上記下限以上及び上記上限以下であると、上記接着剤部を半導体チップの隙間にも配置することが容易である。
【００６３】
上記粘度は、ＪＩＳ  Ｋ２２８３に準拠して、Ｅ型粘度計（東機産業社製「ＴＶＥ２２Ｌ」）を用いて、２５℃で測定される。
【００６４】
上記接着剤は、環状エーテル基を１個有する第１の熱硬化性化合物（加熱により硬化可能な硬化性化合物）と、環状エーテル基を１個有し、かつ光反応性官能基を１個以上有する光及び熱硬化性化合物（光の照射及び加熱の双方により硬化可能な硬化性化合物）との内の少なくとも一方と、環状エーテル基を２個以上有する第２の熱硬化性化合物（加熱により硬化可能な硬化性化合物）と、熱硬化剤とを含むことが好ましい。上記接着剤は、光硬化性化合物（光の照射により硬化可能な硬化性化合物）と、光重合開始剤とを含むことが好ましい。上記接着剤は、硬化促進剤を含むことが好ましい。
【００６５】
上記接着剤部は、上記接着剤の硬化物であることが好ましく、上記接着剤のＢステージ化物であることがより好ましい。上記接着剤部を得るための上記接着剤の硬化条件は特に限定されず、例えば、２５℃で、３６５ｎｍでの照度が１００ｍＷ／ｃｍ２になるように積算光量１０００ｍＪ／ｃｍ２の光を上記接着剤に照射してもよく、加熱してもよい。光照射を行う装置としては特に限定されず、紫外線を発生する発光ダイオード（ＵＶ−ＬＥＤ）、メタルハライドランプ、高圧水銀ランプ、及び超高圧水銀ランプ等が挙げられる。
【００６６】
上記接着剤のＢステージ化物及び上記接着剤部の２５℃での弾性率は、好ましくは５．０×１０２Ｐａ以上、より好ましくは８．０×１０２Ｐａ以上であり、好ましくは８．０×１０４Ｐａ以下、より好ましくは５．０×１０４Ｐａ以下である。上記接着剤のＢステージ化物及び上記接着剤部の２５℃での弾性率が、上記下限以上であると、上記接着剤部の分割の際に、分割不良の発生をより一層効果的に抑制することができる。上記接着剤のＢステージ化物及び上記接着剤部の２５℃での弾性率が、上記上限以下であると、基板等との実装の際に、上記接着剤部と上記基板とを貼り合わせた後の接着力をより一層高めることができ、上記接着剤部におけるボイドの発生をより一層効果的に抑制することができる。
【００６７】
上記弾性率は、ティー・エイ・インスツルメント社製の粘弾性測定装置ＡＲＥＳを用いて、２５℃、測定プレート：直径８ｍｍの平行プレート、及び周波数１Ｈｚで測定される。なお、本明細書において、上記弾性率は貯蔵弾性率（Ｇ’）を意味する。
【００６８】
以下、上記接着剤部の材料の詳細を説明する。
【００６９】
光及び熱硬化性化合物：
接着剤部の厚み精度をより一層高める観点、及び、接着剤部におけるボイドの発生をより一層効果的に抑制する観点からは、上記接着剤は、環状エーテル基を１個有し、かつ光反応性官能基を１個以上有する光及び熱硬化性化合物を含むことが好ましい。接着剤部を高精度に形成する観点からは、上記光及び熱硬化性化合物は、環状エーテル基を１個有し、かつ（メタ）アクリロイル基を１個以上有する光及び熱硬化性化合物を含むことが好ましい。上記光及び熱硬化性化合物は、１種のみが用いられてもよく、２種以上が併用されてもよい。
【００７０】
上記光硬化性化合物、後述の第１の光硬化性化合物、後述の第２の光硬化性化合物、上記第１の熱硬化性化合物及び上記第２の熱硬化性化合物は、上記光及び熱硬化性化合物とは異なる成分として配合されていることが好ましい。
【００７１】
上記光及び熱硬化性化合物としては、特に限定されないが、（メタ）アクリロイル基とエポキシ基を有する化合物、エポキシ化合物の部分（メタ）アクリル化物、ウレタン変性（メタ）アクリルエポキシ化合物等が挙げられる。
【００７２】
上記（メタ）アクリロイル基とエポキシ基を有する化合物としては、グリシジル（メタ）アクリレート、及び４−ヒドロキシブチル（メタ）アクリレートグリシジルエーテル等が挙げられる。
【００７３】
上記エポキシ化合物の部分（メタ）アクリル化物としては、エポキシ化合物と（メタ）アクリル酸とを、常法に従って触媒の存在下で反応させることにより得られる化合物等が挙げられる。上記エポキシ化合物の部分（メタ）アクリル化物に用いることができるエポキシ化合物としては、ノボラック型エポキシ化合物及びビスフェノール型エポキシ化合物等が挙げられる。上記ノボラック型エポキシ化合物としては、フェノールノボラック型エポキシ化合物、クレゾールノボラック型エポキシ化合物、ビフェニルノボラック型エポキシ化合物、トリスフェノールノボラック型エポキシ化合物、及びジシクロペンタジエンノボラック型エポキシ化合物等が挙げられる。上記ビスフェノール型エポキシ化合物としては、ビスフェノールＡ型エポキシ化合物、ビスフェノールＦ型エポキシ化合物、２，２’−ジアリルビスフェノールＡ型エポキシ化合物、水添ビスフェノール型エポキシ化合物、及びポリオキシプロピレンビスフェノールＡ型エポキシ化合物等が挙げられる。エポキシ化合物と（メタ）アクリル酸との配合量を適宜変更することにより、所望のアクリル化率のエポキシ化合物を得ることが可能である。エポキシ基１当量に対する（メタ）アクリル酸の配合量は、好ましくは０．１当量以上、より好ましくは０．２当量以上であり、好ましくは０．７当量以下、より好ましくは０．５当量以下である。
【００７４】
上記ウレタン変性（メタ）アクリルエポキシ化合物は、例えば、以下の方法によって得ることができる。ポリオールと２官能以上のイソシアネートを反応させ、さらに残りのイソシアネート基に、酸基を有する（メタ）アクリルモノマー及びグリシドールを反応させる。あるいは、ポリオールを用いず、２官能以上のイソシアネートに水酸基を有する（メタ）アクリルモノマーとグリシドールとを反応させてもよい。又は、イソシアネート基を有する（メタ）アクリレートモノマーにグリシドールを反応させても、上記ウレタン変性（メタ）アクリルエポキシ化合物が得られる。具体的には、例えば、まず、トリメチロールプロパン１モルとイソホロンジイソシアネート３モルとを錫系触媒下で反応させる。得られた化合物中に残るイソシアネート基と、水酸基を有するアクリルモノマーであるヒドロキシエチルアクリレート、及び水酸基を有するエポキシであるグリシドールを反応させることにより、上記ウレタン変性（メタ）アクリルエポキシ化合物が得られる。
【００７５】
上記ポリオールとしては、特に限定されず、例えば、エチレングリコール、グリセリン、ソルビトール、トリメチロールプロパン、及び（ポリ）プロピレングリコール等が挙げられる。
【００７６】
上記イソシアネートは、２官能以上であれば、特に限定されない。上記イソシアネートとしては、例えば、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシネート、トリジンジイソシアネート、キシリレンジイソシアネート（ＸＤＩ）、水添ＸＤＩ、リジンジイソシアネート、トリフェニルメタントリイソシアネート、トリス（イソシアネートフェニル）チオフォスフェート、テトラメチルキシレンジイソシアネート、及び１，６，１０−ウンデカントリイソシアネート等が挙げられる。
【００７７】
接着剤部の厚み精度をより一層高める観点、及び接着剤部におけるボイドの発生をより一層効果的に抑制する観点からは、上記光及び熱硬化性化合物は、４−ヒドロキシブチルアクリレートグリシジルエーテルを含むことが好ましい。
【００７８】
接着剤部をより一層高精度に形成する観点からは、上記接着剤１００重量％中、上記光及び熱硬化性化合物の含有量は、好ましくは０重量％（未含有）以上、より好ましくは０重量％を超え、更に好ましくは０．５重量％以上、特に好ましくは１重量％以上、好ましくは８０重量％以下、より好ましくは７０重量％以下である。
【００７９】
熱硬化性化合物：
熱硬化性化合物としては、環状エーテル基を１個有する第１の熱硬化性化合物、及び環状エーテル基を２個以上有する第２の熱硬化性化合物等が挙げられる。
【００８０】
上記接着剤では、環状エーテル基を１個有する第１の熱硬化性化合物と、環状エーテル基を１個有し、かつ光反応性官能基を１個以上有する光及び熱硬化性化合物との内の少なくとも一方が用いられることが好ましい。上記接着剤では、上記第２の熱硬化性化合物が必須で用いられることが好ましい。
【００８１】
接着剤部をより一層高精度に形成する観点からは、熱硬化性化合物として、環状エーテル基を１個有する第１の熱硬化性化合物が好適に用いられる。環状エーテル基を有する熱硬化性化合物は、エポキシ基を有する熱硬化性化合物（エポキシ化合物）であることがより好ましい。上記第１の熱硬化性化合物は、１種のみが用いられてもよく、２種以上が併用されてもよい。
【００８２】
上記エポキシ化合物としては特に限定されず、例えば、ノボラック型エポキシ化合物及びビスフェノール型エポキシ化合物等が挙げられる。上記ノボラック型エポキシ化合物としては、フェノールノボラック型エポキシ化合物、クレゾールノボラック型エポキシ化合物、ビフェニルノボラック型エポキシ化合物、トリスフェノールノボラック型エポキシ化合物、及びジシクロペンタジエンノボラック型エポキシ化合物等が挙げられる。上記ビスフェノール型エポキシ化合物としては、ビスフェノールＡ型エポキシ化合物、ビスフェノールＦ型エポキシ化合物、２，２’−ジアリルビスフェノールＡ型エポキシ化合物、水添ビスフェノール型エポキシ化合物、及びポリオキシプロピレンビスフェノールＡ型エポキシ化合物等が挙げられる。また、上記エポキシ化合物としては、その他に、環式脂肪族エポキシ化合物、及びグリシジルアミン等も挙げられる。
【００８３】
接着剤部をより一層高精度に形成する観点、及び接着剤部におけるボイドの発生をより一層効果的に抑制する観点からは、上記熱硬化性化合物は芳香族骨格を有することが好ましい。
【００８４】
接着剤部の接着性をより一層効果的に高める観点からは、上記第２の熱硬化性化合物は、多環脂環式骨格を有することが好ましい。
【００８５】
接着剤部におけるボイドの発生をより一層効果的に抑制する観点、接着剤部の接着性をより一層効果的に高める観点、並びに、接着剤部の耐湿接着信頼性及び冷熱サイクル信頼性をより一層高める観点からは、上記熱硬化性化合物は、２５℃で固形であることが好ましい。接着剤部におけるボイドの発生をより一層効果的に抑制する観点、接着剤部の接着性をより一層効果的に高める観点、並びに、接着剤部の耐湿接着信頼性及び冷熱サイクル信頼性をより一層高める観点からは、上記熱硬化性化合物の軟化点は、好ましくは２５℃以上、より好ましくは３０℃以上、さらに好ましくは４０℃以上である。軟化点の上限は特に限定されない。上記熱硬化性化合物の軟化点は好ましくは１５０℃以下である。
【００８６】
上記軟化点は、ＪＩＳ  Ｋ７２３４に従って測定することができる。
【００８７】
上記接着剤１００重量％中、上記第１の熱硬化性化合物と上記光及び熱硬化性化合物との合計の含有量は、好ましくは２５重量％以上、より好ましくは３０重量％以上であり、好ましくは８０重量％以下、より好ましくは７０重量％以下である。上記第１の熱硬化性化合物と上記光及び熱硬化性化合物との合計の含有量が上記下限以上であると、接着剤部の接着力がより一層高くなる。
【００８８】
上記接着剤１００重量％中、上記第２の熱硬化性化合物の含有量は、好ましくは０．５重量％以上、より好ましくは１重量％以上であり、好ましくは９重量％以下、より好ましくは８重量％以下である。上記第２の熱硬化性化合物の含有量が上記上限以下であると、接着剤部の接着力がより一層高くなる。
【００８９】
接着剤部の接着力をより一層高める観点からは、上記接着剤１００重量％中、上記第１の熱硬化性化合物と上記光及び熱硬化性化合物と上記第２の熱硬化性化合物の合計の含有量は好ましくは３５重量％以上、より好ましくは４０重量％以上である。
【００９０】
光硬化性化合物：
上記光硬化性化合物としては、（メタ）アクリロイル基を有する硬化性化合物、ビニル基を有する硬化性化合物及びマレイミド基を有する硬化性化合物等が挙げられる。接着剤部をより一層高精度に形成する観点からは、上記光硬化性化合物は、１個以上の（メタ）アクリロイル基を有することが好ましい。上記光硬化性化合物は、１種のみが用いられてもよく、２種以上が併用されてもよい。
【００９１】
本明細書では、（メタ）アクリロイル基を有する硬化性化合物は、メタクリロイル基及びアクリロイル基の内の少なくとも一方を有する硬化性化合物を意味する。
【００９２】
上記光硬化性化合物として、（メタ）アクリロイル基を１個有する光硬化性化合物（第１の光硬化性化合物（Ａ１）と呼ぶ）を用いてもよく、（メタ）アクリロイル基を２個以上有する光硬化性化合物（第２の光硬化性化合物（Ａ２）と呼ぶ）を用いてもよい。第１の光硬化性化合物（Ａ１）は、例えば、単官能化合物である。第２の光硬化性化合物（Ａ２）は、例えば、多官能化合物である。第２の光硬化性化合物（Ａ２）は、（メタ）アクリロイル基を２個以上有するため、光の照射により重合が進行し、硬化する。第１の光硬化性化合物（Ａ１）及び第２の光硬化性化合物（Ａ２）はそれぞれ、１種のみが用いられてもよく、２種以上が併用されてもよい。
【００９３】
接着剤部におけるボイドの発生をより一層効果的に抑制する観点、接着剤部の接着性をより一層効果的に高める観点、並びに、接着剤部の耐湿接着信頼性及び冷熱サイクル信頼性をより一層高める観点からは、光硬化性化合物は、第１の光硬化性化合物（Ａ１）と第２の光硬化性化合物（Ａ２）とを含有することが好ましい。また、光硬化性化合物として、第１の光硬化性化合物（Ａ１）と、第２の光硬化性化合物（Ａ２）とを併用することで、上記接着剤部をより一層高精度に形成することができる。
【００９４】
第２の光硬化性化合物（Ａ２）としては、多価アルコールの（メタ）アクリル酸付加物、多価アルコールのアルキレンオキサイド変性物の（メタ）アクリル酸付加物、ウレタン（メタ）アクリレート化合物、及びポリエステル（メタ）アクリレート化合物等が挙げられる。上記多価アルコールとしては、ジエチレングリコール、トリエチレングリコール、ポリエチレングリコール、ジプロピレングリコール、トリプロピレングリコール、ポリプロピレングリコール、トリメチロールプロパン、シクロヘキサンジメタノール、トリシクロデカンジメタノール、ビスフェノールＡのアルキレンオキシド付加物、及びペンタエリスリトール等が挙げられる。
【００９５】
第２の光硬化性化合物（Ａ２）は、二官能の（メタ）アクリレートであってもよく、三官能のメタアクリレートであってもよく、四官能以上の（メタ）アクリレートであってもよい。
【００９６】
二官能の（メタ）アクリレートとしては、例えば、１，４−ブタンジオールジ（メタ）アクリレート、１，６−ヘキサンジオールジ（メタ）アクリレート、１，９−ノナンジ（メタ）アクリレート、１，１０−デカンジオールジ（メタ）アクリレート、ネオペンチルグリコールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチルブタンジオールジ（メタ）アクリレート、２−エチル−２−ブチルプロパンジオールジ（メタ）アクリレート、トリシクロデカンジ（メタ）アクリレート、及びジプロピレングリコールジ（メタ）アクリレート等が挙げられる。
【００９７】
三官能の（メタ）アクリレートとしては、例えば、トリメチロールプロパントリ（メタ）アクリレート、トリメチロールエタントリ（メタ）アクリレート、トリメチロールプロパンのアルキレンオキシド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキシド変性トリ（メタ）アクリレート、プロピオン酸ジペンタエリスリトールトリ（メタ）アクリレート、トリ（（メタ）アクリロイルオキシエチル）イソシアヌレート、及びソルビトールトリ（メタ）アクリレート等が挙げられる。
【００９８】
四官能の（メタ）アクリレートとしては、例えば、ペンタエリスリトールテトラ（メタ）アクリレート、ソルビトールテトラ（メタ）アクリレート、ジトリメチロールプロパンテトラ（メタ）アクリレート、及びプロピオン酸ジペンタエリスリトールテトラ（メタ）アクリレート等が挙げられる。
【００９９】
五官能の（メタ）アクリレートとしては、例えば、ソルビトールペンタ（メタ）アクリレート、及びジペンタエリスリトールペンタ（メタ）アクリレートが挙げられる。
【０１００】
六官能の（メタ）アクリレートとしては、例えば、ジペンタエリスリトールヘキサ（メタ）アクリレート、ソルビトールヘキサ（メタ）アクリレート、及びフォスファゼンのアルキレンオキシド変性ヘキサ（メタ）アクリレート等が挙げられる。
【０１０１】
上記「（メタ）アクリレート」の用語は、アクリレート又はメタクリレートを示す。上記「（メタ）アクリル」の用語は、アクリル又はメタクリルを示す。
【０１０２】
第２の光硬化性化合物（Ａ２）は、多環骨格又はウレタン骨格を有し、かつ（メタ）アクリロイル基を２個以上有する光硬化性化合物であることが好ましい。この第２の光硬化性化合物の使用により、接着剤部の耐湿熱性を高くすることができる。上記第２の光硬化性化合物（Ａ２）は、多環骨格を有していてもよく、ウレタン骨格を有していてもよい。
【０１０３】
多環骨格を有し、かつ（メタ）アクリロイル基を２個以上有する第２の光硬化性化合物の具体例としては、トリシクロデカンジメタノールジ（メタ）アクリレート、イソボルニルジメタノールジ（メタ）アクリレート及びジシクロペンテニルジメタノールジ（メタ）アクリレート等が挙げられる。接着剤部の耐湿性及び耐湿熱性をより一層高める観点からは、第２の光硬化性化合物（Ａ２）は、トリシクロデカンジメタノールジ（メタ）アクリレートであることが好ましい。
【０１０４】
多環骨格とは、複数の環状骨格を連続して有する構造を示す。具体的には、多環骨格は、２個以上の環がそれぞれ２個以上の原子を共有した形で一体となっている骨格であり、縮合環を有する骨格である。上記多環骨格は、例えば、２つの環の間にアルキレン基が存在する骨格ではない。多環骨格としては、多環脂環式骨格及び多環芳香族骨格等が挙げられる。
【０１０５】
上記多環脂環式骨格としては、ビシクロアルカン骨格、トリシクロアルカン骨格、テトラシクロアルカン骨格及びイソボルニル骨格等が挙げられる。
【０１０６】
接着剤部の接着信頼性をより一層高める観点から、上記光硬化性化合物は、ジシクロペンタジエン骨格を有する光硬化性化合物を含むことが好ましい。
【０１０７】
上記多環芳香族骨格としては、ナフタレン環骨格、アントラセン環骨格、フェナントレン環骨格、テトラセン環骨格、クリセン環骨格、トリフェニレン環骨格、テトラフェン環骨格、ピレン環骨格、ペンタセン環骨格、ピセン環骨格及びペリレン環骨格等が挙げられる。
【０１０８】
ウレタン骨格を有し、かつ（メタ）アクリロイル基を２個以上有する多官能化合物は特に限定されないが、例えば、以下の方法によって得られる。ポリオールと２官能以上のイソシアネートとを反応させ、さらに残りのイソシアネート基に、アルコールや酸基を有する（メタ）アクリルモノマーを反応させる。２官能以上のイソシアネートに水酸基を有する（メタ）アクリルモノマーを反応させてもよい。具体的には、例えば、トリメチロールプロパン１モルとイソホロンジイソシアネート３モルとを錫系触媒下で反応させる。得られた化合物中に残るイソシアネート基と、２モルの水酸基を有するアクリルモノマーであるヒドロキシエチルアクリレートを反応させることにより、上記ウレタン変性（メタ）アクリル化合物が得られる。
【０１０９】
上記ポリオールとしては、特に限定されず、例えば、エチレングリコール、グリセリン、ソルビトール、トリメチロールプロパン、及び（ポリ）プロピレングリコール等が挙げられる。
【０１１０】
上記イソシアネートは、２官能以上であれば、特に限定されない。上記イソシアネートとしては、例えば、イソホロンジイソシアネート、２，４−トリレンジイソシアネート、２，６−トリレンジイソシアネート、ヘキサメチレンジイソシアネート、トリメチルヘキサメチレンジイソシアネート、ジフェニルメタン−４，４’−ジイソシアネート（ＭＤＩ）、水添ＭＤＩ、ポリメリックＭＤＩ、１，５−ナフタレンジイソシアネート、ノルボルナンジイソシネート、トリジンジイソシアネート、キシリレンジイソシアネート（ＸＤＩ）、水添ＸＤＩ、リジンジイソシアネート、トリフェニルメタントリイソシアネート、トリス（イソシアネートフェニル）チオフォスフェート、テトラメチルキシレンジイソシアネート、及び１，６，１０−ウンデカントリイソシアネート等が挙げられる。
【０１１１】
第１の光硬化性化合物（Ａ１）の具体例としては、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、アリル（メタ）アクリレート、ベンジル（メタ）アクリレート、シクロヘキシル（メタ）アクリレート、フェニル（メタ）アクリレート、２−メトキシエチル（メタ）アクリレート、２−フェノキシエチル（メタ）アクリレート、メトキシジエチレングルコール（メタ）アクリレート、メトキシトリエチレングルコール（メタ）アクリレート、メトキシプロピレングリコール（メタ）アクリレート、メトキシジプロピレングリコール（メタ）アクリレート、イソボルニル（メタ）アクリレート、ジシクロペンタジエニル（メタ）アクリレート、２−ヒドロキシ−３−フェノキシプロピル（メタ）アクリレート、グリセロールモノ（メタ）アクリレート、２−エチルヘキシル（メタ）アクリレート、ジヒドロキシシクロペンタジエニル（メタ）アクリレート、ジシクロペンテニル（メタ）アクリレート、ジシクロペンテニルオキシエチル（メタ）アクリレート、ジシクロペンタニル（メタ）アクリレート、ナフチル（メタ）アクリレート、ラウリル（メタ）アクリレート、及びステアリル（メタ）アクリレート等が挙げられる。
【０１１２】
接着剤部におけるボイドの発生をより一層効果的に抑制する観点、接着剤部の接着性をより一層効果的に高める観点、並びに、接着剤部の耐湿接着信頼性及び冷熱サイクル信頼性をより一層高める観点からは、第１の光硬化性化合物（Ａ１）は、２−エチルヘキシル（メタ）アクリレートを含有することが好ましい。
【０１１３】
上記ビニル基を有する光硬化性化合物としてはビニルエーテル化合物、エチレン誘導体、スチレン、クロロメチルスチレン、α−メチルスチレン、無水マレイン酸、ジシクロペンタジエン、Ｎ−ビニルピロリドン及びＮ−ビニルホルムアミド等が挙げられる。
【０１１４】
上記マレイミド基を有する光硬化性化合物としては、特に限定されず例えば、Ｎ−メチルマレイミド、Ｎ−エチルマレイミド、Ｎ−ヘキシルマレイミド、Ｎ−プロピルマレイミド、Ｎ−ブチルマレイミド、Ｎ−オクチルマレイミド、Ｎ−ドデシルマレイミド、Ｎ−シクロヘキシルマレイミド、Ｎ−フェニルマレイミド、Ｎ−ｐ−カルボキシフェニルマレイミド、Ｎ−ｐ−ヒドロキシフェニルマレイミド、Ｎ−ｐ−クロロフェニルマレイミド、Ｎ−ｐ−トリルマレイミド、Ｎ−ｐ−キシリルマレイミド、Ｎ−ｏ−クロロフェニルマレイミド、Ｎ−ｏ−トリルマレイミド、Ｎ−ベンジルマレイミド、Ｎ−２，５−ジエチルフェニルマレイミド、Ｎ−２，５−ジメチルフェニルマレイミド、Ｎ−ｍ−トリルマレイミド、Ｎ−α−ナフチルマレイミド、Ｎ−ｏ−キシリルマレイミド、Ｎ−ｍ−キシリルマレイミド、ビスマレイミドメタン、１，２−ビスマレイミドエタン、１，６−ビスマレイミドヘキサン、ビスマレイミドドデカン、Ｎ，Ｎ’−ｍ−フェニレンジマレイミド、Ｎ，Ｎ’−ｐ−フェニレンジマレイミド、４，４’−ビスマレイミドジフェニルエーテル、４，４’−ビスマレイミドジフェニルメタン、４，４’−ビスマレイミド−ジ（３−メチルフェニル）メタン、４，４’−ビスマレイミド−ジ（３−エチルフェニル）メタン、４，４’−ビスマレイミド−ジ（３−メチル−５−エチル−フェニル）メタン、Ｎ，Ｎ’−（２，２−ビス−（４−フェノキシフェニル）プロパン）ジマレイミド、Ｎ，Ｎ’−２，４−トリレンジマレイミド、Ｎ，Ｎ’−２，６−トリレンジマレイミド、及びＮ，Ｎ’−ｍ−キシリレンジマレイミド等が挙げられる。
【０１１５】
接着剤部をより一層高精度に形成する観点からは、上記接着剤１００重量％中、光硬化性化合物の含有量、並びに第１の光硬化性化合物（Ａ１）と第２の光硬化性化合物（Ａ２）との合計の含有量はそれぞれ、好ましくは５重量％以上、より好ましくは１０重量％以上であり、好ましくは８０重量％以下、より好ましくは７０重量％以下である。接着剤部の厚み精度をより一層高める観点、及び接着剤部におけるボイドの発生をより一層効果的に抑制する観点からは、上記接着剤１００重量％中、光硬化性化合物の含有量、並びに第１の光硬化性化合物（Ａ１）と光及び熱硬化性化合物と第２の光硬化性化合物（Ａ２）との合計の含有量は、５重量％以上、８０重量％以下であることが特に好ましい。
【０１１６】
接着剤部におけるボイドの発生をより一層効果的に抑制する観点、接着剤部の接着性をより一層効果的に高める観点、並びに、接着剤部の耐湿接着信頼性及び冷熱サイクル信頼性をより一層高める観点からは、第１の光硬化性化合物（Ａ１）と第２の光硬化性化合物（Ａ２）との合計１００重量％中、第１の光硬化性化合物（Ａ１）の含有量が５０重量％以上、９９．９５重量％以下、第２の光硬化性化合物（Ａ２）の含有量が０．０５重量％以上、５０重量％以下であることが好ましく、第１の光硬化性化合物（Ａ１）の含有量が６０重量％以上、９９．９重量％以下、第２の光硬化性化合物（Ａ２）の含有量が０．１重量％以上、４０重量％以下であることがより好ましく、第１の光硬化性化合物（Ａ１）の含有量が７０重量％以上、９９．５重量％以下、第２の光硬化性化合物（Ａ２）の含有量が０．５重量％以上、３０重量％以下であることがさらに好ましい。
【０１１７】
熱硬化剤：
上記熱硬化剤としては、有機酸、アミン化合物、アミド化合物、ヒドラジド化合物、イミダゾール化合物、イミダゾリン化合物、フェノール化合物、ユリア化合物、ポリスルフィド化合物及び酸無水物等が挙げられる。上記熱硬化剤として、アミン−エポキシアダクト等の変性ポリアミン化合物を用いてもよい。これら以外の熱硬化剤を用いてもよい。上記熱硬化剤は、１種のみが用いられてもよく、２種以上が併用されてもよい。
【０１１８】
上記アミン化合物とは、１個以上の１〜３級のアミノ基を有する化合物を意味する。上記アミン化合物としては、例えば、（１）脂肪族アミン、（２）脂環族アミン、（３）芳香族アミン、（４）ヒドラジド、及び（５）グアニジン誘導体等が挙げられる。また、エポキシ化合物付加ポリアミン（エポキシ化合物とポリアミンの反応物）、マイケル付加ポリアミン（α，β−不飽和ケトンとポリアミンの反応物）、マンニッヒ付加ポリアミン（ポリアミンとホルマリン及びフェノールの縮合体）、チオ尿素付加ポリアミン（チオ尿素とポリアミンの反応物）、ケトン封鎖ポリアミン（ケトン化合物とポリアミンの反応物［ケチミン］）等のアダクト体を用いてもよい。
【０１１９】
上記（１）脂肪族アミンとしては、ジエチレントリアミン、トリエチレンテトラミン、テトラエチレンペンタミン、及びジエチルアミノプロピルアミン等が挙げられる。
【０１２０】
上記（２）脂環族アミンとしては、メンセンジアミン、イソホロンジアミン、Ｎ−アミノエチルピペラジン、３，９−ビス（３−アミノプロピル）−２，４，８，１０−テトラオキサスピロ（５，５）ウンデカンアダクト、ビス（４−アミノ−３−メチルシクロヘキシル）メタン、及びビス（４−アミノシクロヘキシル）メタン等が挙げられる。
【０１２１】
上記（３）芳香族アミンとしては、１，３−ジアミノトルエン、１，４−ジアミノトルエン、２，４−ジアミノトルエン、３，５−ジエチル−２，４−ジアミノトルエン、３，５−ジエチル−２，６−ジアミノトルエン、２，４−ジアミノアニソール、４，４’−ジアミノジフェニルメタン、４，４’−ジアミノジフェニルスルホン、４，４’−メチレン−ビス［２−クロロアニリン］、４，４’−ジアミノジフェニルエーテル、２，２−ビス［４−［４−アミノフェノキシ］フェニル］プロパン、ビス［４−［４−アミノフェノキシ］フェニル］スルホン、１，３−ビス［４−アミノフェノキシ］ベンゼン、メチレンビス−（２−エチル−６メチルアニリン）、３，３’−ジエチル−４，４’−ジアミノジフェニルメタン、及び３，３’，５，５’−テトラエチル−４，４’−ジアミノジフェニルメタン等が挙げられる。
【０１２２】
上記（４）ヒドラジドとしては、カルボジヒドラジド、アジピン酸ジヒドラジド、セバシン酸ジヒドラジド、ドデカン二酸ジヒドラジド、及びイソフタル酸ジヒドラジド等が挙げられる。
【０１２３】
上記（５）グアニジン誘導体としては、ジシアンジアミド、１−ｏ−トリルジグアニド、α−２，５−ジメチルグアニド、α，ω−ジフェニルジグアニジド、α，α−ビスグアニルグアニジノジフェニルエーテル、ｐ−クロロフェニルジグアニド、α，α−ヘキサメチレンビス［ω−（ｐ−クロロフェノール）］ジグアニド、フェニルジグアニドオキサレート、アセチルグアニジン、及びジエチルシアノアセチルグアニジン等が挙げられる。
【０１２４】
上記フェノール化合物としては、多価フェノール化合物等が挙げられる。上記多価フェノール化合物としては、例えば、フェノール、クレゾール、エチルフェノール、ブチルフェノール、オクチルフェノール、ビスフェノールＡ、テトラブロムビスフェノールＡ、ビスフェノールＦ、ビスフェノールＳ、４，４’−ビフェニルフェノール、ナフタレン骨格含有フェノールノボラック樹脂、キシリレン骨格含有フェノールノボラック樹脂、ジシクロペンタジエン骨格含有フェノールノボラック樹脂、及びフルオレン骨格含有フェノールノボラック樹脂等が挙げられる。
【０１２５】
上記酸無水物としては、例えば、無水フタル酸、テトラヒドロ無水フタル酸、ヘキサヒドロ無水フタル酸、メチルテトラヒドロ無水フタル酸、無水メチルナジック酸、ドデシル無水コハク酸、無水クロレンディック酸、無水ピロメリット酸、ベンゾフェノンテトラカルボン酸無水物、メチルシクロヘキセンテトラカルボン酸無水物、無水トリメリット酸、及びポリアゼライン酸無水物等が挙げられる。
【０１２６】
接着剤部の厚み精度をより一層高める観点、及び接着剤部におけるボイドの発生をより一層効果的に抑制する観点からは、上記熱硬化剤は、酸無水物又は芳香族アミンを含有することが好ましく、芳香族アミンを含有することがより好ましい。
【０１２７】
上記接着剤１００重量％中、上記熱硬化剤の含有量は、好ましくは１重量％以上、より好ましくは５重量％以上であり、好ましくは６０重量％以下、より好ましくは５０重量％以下である。上記熱硬化剤の含有量が、上記下限以上であると、上記接着剤を十分に硬化させることが容易である。上記熱硬化剤の含有量が、上記上限以下であると、硬化に関与しない余剰な熱硬化剤が発生し難くなる。このため、接着剤部の耐熱性及び接着性がより一層高くなる。
【０１２８】
光重合開始剤：
上記接着剤は、光重合開始剤を含まないか又は含む。上記接着剤が上記光及び熱硬化性化合物を含む場合に、上記接着剤は、光重合開始剤を含むことが好ましい。上記光重合開始剤としては、光ラジカル重合開始剤及び光カチオン重合開始剤等が挙げられる。上記光重合開始剤は、光ラジカル重合開始剤であることが好ましい。上記光重合開始剤は、１種のみが用いられてもよく、２種以上が併用されてもよい。
【０１２９】
上記光ラジカル重合開始剤は特に限定されない。上記光ラジカル重合開始剤は、光の照射によりラジカルを発生し、ラジカル重合反応を開始するための化合物である。上記光ラジカル重合開始剤の具体例としては、例えば、ベンゾイン、ベンゾインメチルエーテル、ベンゾインエチルエーテル、ベンゾインイソプロピルエーテル等のベンゾイン化合物；２−ヒドロキシ−２−メチル−１−フェニル−プロパン−１−オン等のアルキルフェノン化合物；アセトフェノン、２，２−ジメトキシ−２−フェニルアセトフェノン、２，２−ジエトキシ−２−フェニルアセトフェノン、１，１−ジクロロアセトフェノン等のアセトフェノン化合物；２−メチル−１−［４−（メチルチオ）フェニル］−２−モルホリノプロパン−１−オン、２−ベンジル−２−ジメチルアミノ−１−（４−モルホリノフェニル）−ブタン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、Ｎ，Ｎ−ジメチルアミノアセトフェノン等のアミノアセトフェノン化合物；２−メチルアントラキノン、２−エチルアントラキノン、２−ｔ−ブチルアントラキノン等のアントラキノン化合物；２，４−ジメチルチオキサントン、２，４−ジエチルチオキサントン、２−クロロチオキサントン、２，４−ジイソプロピルチオキサントン等のチオキサントン化合物；アセトフェノンジメチルケタール、ベンジルジメチルケタール等のケタール化合物；２，４，６−トリメチルベンゾイルジフェニルホスフィンオキサイド、ビス（２，４，６−トリメチルベンゾイル）−フェニルフォスフィンオキサイド等のアシルフォスフィンオキサイド化合物；１，２−オクタンジオン、１−［４−（フェニルチオ）−２−（ｏ−ベンゾイルオキシム）］、エタノン、１−［９−エチル−６−（２−メチルベンゾイル）−９Ｈ−カルバゾール−３−イル］−１−（ｏ−アセチルオキシム）等のオキシムエステル化合物；ビス（シクロペンタジエニル）−ジ−フェニル−チタニウム、ビス（シクロペンタジエニル）−ジ−クロロ−チタニウム、ビス（シクロペンタジエニル）−ビス（２，３，４，５，６−ペンタフルオロフェニル）チタニウム、ビス（シクロペンタジエニル）−ビス（２，６−ジフルオロ−３−（ピロール−１−イル）フェニル）チタニウム等のチタノセン化合物等が挙げられる。上記光ラジカル重合開始剤は、１種のみが用いられてもよく、２種以上が併用されてもよい。
【０１３０】
上記光重合開始剤とともに、光重合開始助剤を用いてもよい。該光重合開始助剤としては、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン及びトリエタノールアミン等が挙げられる。これら以外の光重合開始助剤を用いてもよい。上記光重合開始助剤は、１種のみが用いられてもよく、２種以上が併用されてもよい。
【０１３１】
上記接着剤１００重量％中、上記光重合開始剤の含有量は好ましくは０．１重量％以上、より好ましくは０．２重量％以上であり、好ましくは１０重量％以下、より好ましくは５重量％以下である。
【０１３２】
硬化促進剤：
上記硬化促進剤としては、第三級アミン、イミダゾール、第四級アンモニウム塩、第四級ホスホニウム塩、有機金属塩、リン化合物及び尿素系化合物等が挙げられる。
【０１３３】
上記接着剤１００重量％中、上記硬化促進剤の含有量は好ましくは０．０１重量％以上、より好ましくは０．１重量％以上であり、好ましくは１０重量％以下、より好ましくは５重量％以下である。
【０１３４】
溶剤：
上記接着剤は、溶剤を含まないか又は含む。上記接着剤は、溶剤を含んでいてもよく、含んでいなくてもよい。接着剤部の厚み精度をより一層高める観点、及び接着剤部におけるボイドの発生をより一層効果的に抑制する観点からは、上記接着剤における溶剤の含有量は少ないほど好ましく、上記接着剤は溶剤を含まないことがより好ましい。
【０１３５】
上記溶剤としては、水及び有機溶剤等が挙げられる。残留物の除去性をより一層高める観点からは、有機溶剤が好ましい。上記有機溶剤としては、エタノール等のアルコール化合物、アセトン、メチルエチルケトン、シクロヘキサノン等のケトン化合物、トルエン、キシレン、テトラメチルベンゼン等の芳香族炭化水素化合物、セロソルブ、メチルセロソルブ、ブチルセロソルブ、カルビトール、メチルカルビトール、ブチルカルビトール、プロピレングリコールモノメチルエーテル、ジプロピレングリコールモノメチルエーテル、ジプロピレングリコールジエチルエーテル、トリプロピレングリコールモノメチルエーテル等のグリコールエーテル化合物、酢酸エチル、酢酸ブチル、乳酸ブチル、セロソルブアセテート、ブチルセロソルブアセテート、カルビトールアセテート、ブチルカルビトールアセテート、プロピレングリコールモノメチルエーテルアセテート、ジプロピレングリコールモノメチルエーテルアセテート、炭酸プロピレン等のエステル化合物、オクタン、デカン等の脂肪族炭化水素化合物、並びに石油エーテル、ナフサ等の石油系溶剤等が挙げられる。
【０１３６】
上記接着剤が上記溶剤を含む場合には、上記接着剤１００重量％中、上記溶剤の含有量は好ましくは５重量％以下、より好ましくは１重量％以下、さらに好ましくは０．５重量％以下である。
【０１３７】
フィラー：
上記接着剤は、フィラーを含まないか又は含む。上記接着剤は、フィラーを含んでいてもよく、含んでいなくてもよい。接着剤部の厚み精度をより一層高める観点、及び接着剤部におけるボイドの発生をより一層効果的に抑制する観点からは、上記接着剤におけるフィラーの含有量は少ないほどよい。さらに、上記接着剤におけるフィラーの含有量が少ないほど、インクジェット装置による吐出不良の発生が抑えられる。
【０１３８】
上記フィラーとしては、シリカ、タルク、クレイ、マイカ、ハイドロタルサイト、アルミナ、酸化マグネシウム、水酸化アルミニウム、窒化アルミニウム及び窒化ホウ素等が挙げられる。
【０１３９】
上記接着剤が上記フィラーを含む場合には、上記接着剤１００重量％中、上記フィラーの含有量は好ましくは５重量％以下、より好ましくは１重量％以下、さらに好ましくは０．５重量％以下である。
【０１４０】
他の成分：
上記接着剤は、他の成分を含んでいてもよい。他の成分としては特に限定されないが、カップリング剤等の接着助剤、顔料、染料、レベリング剤、消泡剤、及び重合禁止剤等が挙げられる。
【０１４１】
（表面保護部材）
上記接着剤部付き分割後半導体ウェハには、上記分割後半導体ウェハの上記接着剤部側とは反対側の表面上に表面保護部材が積層されていてもよく、積層されていなくてもよい。上記表面保護部材は、上記分割後半導体ウェハの表面を保護する材料である。上記表面保護部材は、上記分割後半導体ウェハの表面の回路を保護する材料である。
【０１４２】
上記表面保護部材は、適宜の材料により形成することができる。上記表面保護部材は、熱硬化性成分、熱可塑性成分、及び光硬化性成分の何れを含んでいてもよい。上記表面保護部材は、硬化物であってもよく、架橋物であってもよい。上記熱硬化性成分は、熱硬化性化合物と熱硬化剤とを含むことが好ましい。上記熱可塑性成分は、一般に熱可塑性樹脂を含む。上記光硬化性成分は、光硬化性化合物と光重合開始剤とを含むことが好ましい。上記表面保護部材は、熱硬化性を有していてもよく、光硬化性を有していてもよい。上記表面保護部材は、熱硬化性を有していなくてもよく、光硬化性を有していなくてもよい。
【０１４３】
上記表面保護部材は、基材と、基材の表面上に配置された粘着層とを備える表面保護部材であってもよい。
【０１４４】
（粘着テープ）
上記粘着テープは、適宜の材料により形成することができる。上記粘着テープは、熱硬化性成分、熱可塑性成分、及び光硬化性成分の何れを含んでいてもよい。上記熱硬化性成分は、熱硬化性化合物と熱硬化剤とを含むことが好ましい。上記熱可塑性成分は、一般に熱可塑性樹脂を含む。上記光硬化性成分は、光硬化性化合物と光重合開始剤とを含むことが好ましい。上記粘着テープは、熱硬化性を有していてもよく、光硬化性を有していてもよい。
【０１４５】
上記粘着テープは、基材と、基材の表面上に配置された粘着層とを備える粘着テープであってもよい。
【符号の説明】
【０１４６】
１…接着剤部付き分割後半導体ウェハ
２…表面保護部材
３…接着剤部
３ａ…一方の表面（第１の表面）
３ｂ…他方の表面（第２の表面）
４…半導体チップ
４ａ…一方の表面（第１の表面）
４ｂ…他方の表面（第２の表面）
５…隙間
６…凹部
７…粘着テープ
７Ｘ…側方に張り出している領域
１１…分割後半導体ウェハ
１１Ａ…半導体ウェハ
１１ａ…一方の表面（第１の表面）
１１ｂ…他方の表面（第２の表面）
１１ｃ…切り込み
２１…ステージ
２２…リングフレーム
４１…基板
４１ａ…一方の表面（第１の表面）
【図１】
2018085483.tif 000003
【図２】
2018085483.tif 000004
【図３】
2018085483.tif 000005
【図４】
2018085483.tif 000006